Brevet FR2741725A1 — publié le 19970530

La présente invention concerne le domaine de l'optique. Plus précisément, elle concerne un objectif à plusieurs spectres mettant en oeuvre une combinaison de lentilles d'oxyde de magnésium et de fluorure de calcium, pour la formation d'image à des longueurs d'onde visibles et infra- rouges. De nombreuses applications de formation d'image, telles que la reconnaissance aérienne et les systèmes de poursuite, imposent la détection à la fois des spectres visible et infrarouge. Cependant, on doit utiliser des objectifs sépa- rés car aucun objectif unique ne permet l'accommodation pour des images de plusieurs spectres à la fois aux longueurs d'onde visibles et infrarouges avec une résolution conve- nable. En particulier, les objectifs infrarouges classiques fonctionnant par réfraction dispersent la lumière visible et dégradent donc la qualité de l'image. L'industrie a donc été obligée d'utiliser des objectifs infrarouges de type réflé- chissant qui sont moins avantageux. Un objectif formant un système de lentilles ayant des éléments réfracteurs, et donnant une image de haute qualité dans plusieurs spectres, à la fois visible et infrarouge, est donc nécessaire. La présente invention concerne un système de lentilles formant un objectif à plusieurs spectres. Deux matériaux sont utilisés pour la fabrication des lentilles de l'objec- tif, l'oxyde de magnésium MgO, et le fluorure de calcium CaF2. Dans un premier mode de réalisation de l'invention, une lentille d'oxyde de magnésium et une lentille de fluorure de calcium, dans un ordre quelconque, forment un doublet qui donne des images à des longueurs d'onde des spectres visible et infrarouge. D'autres modes de réalisation comprennent des combinaisons de lentilles de MgO et CaF2 avec des réalisa- tions différentes d'objectifs, y compris des dispositions de Petzval, de téléobjectif et de téléobjectif inverse. Ainsi, les inventeurs ont découvert qu'une combinaison d'oxyde de magnésium, qui n'a été disponible sous forme de cristaux purs que récemment, et de fluorure de calcium pouvait être utilisée pour la fabrication d'un objectif destiné à former des images d'objets à la fois dans les spectres visible et infrarouge. La combinaison de l'oxyde de magnésium et du fluorure de calcium donne une condition superachromatique, c'est-à-dire une correction de couleur dans les spectres visible et infrarouge. Cette plage spec- trale de correction chromatique contient des longueurs d'onde comprises entre environ 0,4 et 5,9 gm, recouvrant les fenêtres du moyen infrarouge, de l'infrarouge court, et du visible-proche infrarouge. L'objectif selon l'invention convient bien à des télescopes, des plans de reconnaissance, des satellites, des systèmes capteurs de visée et d'observation infrarouge, des lunettes de vision nocturne et d'autres systèmes de détec- tion optique et/ou électro-optique pour des applications visibles et/ou infrarouges. D'autres caractéristiques et avantages de l'invention ressortiront mieux de la description qui va suivre d'exemples de réalisation, faite en référence aux dessins annexés sur lesquels les références numériques identiques désignent des éléments identiques ou fonctionnellement sem- blables, et le chiffre ou les chiffres de gauche d'une réfé- rence numérique identifient la figure sur laquelle cette référence a apparu la première, et sur lesquels: la figure 1 représente un système de lentilles formant un objectif à plusieurs spectres ayant la disposition d'un doublet dans un premier mode de réalisation de l'invention; La figure 2 représente un système de lentilles formant un objectif à plusieurs spectres ayant une disposition de Petzval dans un second mode de réalisation de l'invention; la figure 3 représente un système de lentilles formant un objectif à plusieurs spectres ayant une disposition de téléobjectif inversé dans un troisième mode de réalisation de l'invention; la figure 4 représente un système de lentilles formant un objectif à plusieurs spectres ayant une disposition de téléobjectif inversé dans un quatrième mode de réalisation de l'invention; et la figure 5 représente un système de lentilles formant un objectif à plusieurs spectres ayant une disposition de téléobjectif dans un cinquième mode de réalisation de l'invention. Généralités La présente invention concerne un système de lentilles formant un objectif à plusieurs spectres. Deux matériaux sont utilisés pour la fabrication des lentilles de l'objec- tif, l'oxyde de magnésium MgO et le fluorure de calcium CaF2. Un doublet constitué d'une première lentille d'oxyde de magnésium et d'une seconde lentille de fluorure de calcium forme des images à des longueurs d'onde des spectres visible et infrarouge. Des combinaisons de lentilles de MgO et CaF2 sont utilisées dans différentes réalisations composées de lentilles formant des objectifs, y compris des dispositions de Petzval, de téléobjectif et de téléobjectif inversé. On n'a encore jamais suggéré l'utilisation à la fois de len- tilles de MgO et de CaF2 dans une combinaison de lentilles fonctionnant dans plusieurs spectres. Les deux matériaux sont incompatibles pour la formation d'un système commun de lentilles constituant un objectif pour des images de lumière visible et infrarouge. L'oxyde de magnésium a été limité en pratique à la lumière infrarouge. Par exemple, MgO produit sous forme comprimée à chaud par Kodak sous la marque de fabrique "Irtran 5" n'a pas une'clarté ou une homogénéité suffisante pour être utilisé dans la plage spectrale visible. Ce n'est que récemment que l'oxyde de magnésium a été disponible sous forme cristalline pure. Par exemple, la société Commercial Crystal Laboratories Inc. de Floride fournit maintenant des cristaux de MgO. Les inventeurs ont découvert qu'un cristal de MgO pouvait être utilisé comme matériau optique pour la formation d'images de lumière visible et infrarouge. Les inventeurs ont en outre découvert que la combi- naison de l'oxyde de magnésium et du fluorure de calcium, dans un ordre quelconque, pouvait être utilisée pour la fabrication d'un objectif formant des images d'objets à la fois dans les spectres visible et infrarouge. Les inventeurs ont déterminé, d'après les indices d'Abbe des lentilles de MgO et de CaF2, qu'une condition super-achromatique était obtenue avec cette combinaison de matériaux d'une manière supérieure aux autres combinaisons de matériaux de len- tilles. L'indice d'Abbe est une constante d'un milieu optique qui décrit le rapport de la réfractivité à la dispersion. Une différence de ce rapport est nécessaire pour l'obtention d'une condition achromatique. Deux matériaux présentant une grande différence d'indice d'Abbe présentent un avantage pour l'obtention d'une condition achromatique. Les inventeurs ont calculé un indice d'Abbe pour les lentilles de MgO et CaF2 dans trois spectres compris entre 0,4 et 0,7 gm, entre 1,4 et 2,2 gm et entre 3,4 et 5,0 gm. Les indices d'Abbe calculés pour les trois spectres indiquent qu'une condition super-achromatique est obtenue avec la combinaison de MgO et CaF2 qui donne simultanément une condition d'achromatisme pour les trois spectres. Ainsi, les inventeurs ont découvert que la combinaison de l'oxyde de magnésium et du fluorure de calcium donnait une condition super-achromatique, c'est-à-dire une correc- tion de couleur dans les spectres visible et infrarouge. Cette plage spectrale à correction chromatique comporte des longueurs d'onde comprises entre environ 0,4 et 5,9 pm et en particulier entre 0, 55 et 5,35 pm qui recouvrent les fenêtres du moyen infrarouge, de l'infrarouge court et du visible-proche infrarouge. L'objectif selon la présente invention convient bien à des télescopes, des plans de reconnaissance, des satel- lites, des systèmes à capteur de visée et infrarouge d'observation directe, des lunettes de vision nocturne et d'autres systèmes de détection optique et/ou électro- optique, dans des applications visibles et/ou infrarouges. Réalisation d'un doublet La figure 1 représente un système 100 de lentilles formant objectif dans un premier mode de réalisation de l'invention. Ce système 100 permet la formation d'images à la fois dans les spectres visible et infrarouge. Le système comprend un premier élément 110 et un second élément 120. Le premier et le second élément 110 et 120 sont destinés à former un doublet, analogue à un doublet classique de flint, placé suivant un axe optique commun O. Le doublet focalise plusieurs longueurs d'onde dans un plan focal commun F. Le premier élément 120 est formé d'oxyde de magnésium MgO, c'est-à-dire d'un cristal de MgO. Le second élément 130 est formé de fluorure de calcium CaF2. Comme décrit précédemment, le système 100 donne une condition superachromatique aux longueurs d'onde visibles à infrarouges y compris les plages de 0,4 à 5,9 jm, sans être limitée à celles-ci. La prescription d'un exemple de système 100 est regroupée dans le tableau 1 qui suit. Dans cet exemple, la distance focale efficace est égale à 30,4886 cm, l'ouverture numérique f/9,3605, et l'angle de champ de 4 . La constante de conicité est nulle. L'indice de réfraction du matériau MgO est compris entre 1,7405 et 1,6240 pour les longueurs d'onde comprises entre 0,55 et ,35 Mm incluses. L'indice de réfraction du matériau de CaF2 est compris entre 1,4348 et 1,39460 pour des longueurs d'onde comprises entre 0,55 et 5,35 jm incluses. TABLEAU ' Surface Rayon (cm) Epaisseur (cm) Matériau Diamètre (cm) 102 8, 579574 0,3380549 MgO 4,460397 103 5,474566 0,03380549 air 4,335818 104 5,299923 0,8451372 CaF2 4,343128 340,4004 10,16 air 4,281861 Réalisation de Petzval La figure 2 représente un système 200 de lentilles formant un objectif dans un second mode de réalisation de l'invention. Ce système 200 a une disposition du type de Petzval et assure la formation d'images à la fois dans les spectres visible et infrarouge. Ce système 200 comprend cinq éléments 220 à 260 de lentille placés le long d'un axe optique commun O. Dans un premier doublet, un premier élé- ment 220 est formé d'oxyde de magnésium MgO. Le second élément 230 est formé de fluorure de calcium CaF2. De même, dans un second doublet, un troisième élément 240 est formé de MgO et un quatrième élément 250 de CaF2. Un diaphragme ou ouverture physique 205 est placé entre les deux doublets, c'est-à-dire entre les éléments 230 et 240. Un cinquième élément supplémentaire 260 est ajouté afin qu'il aplatisse le plan focal de Petzval qui est habituellement courbe. Comme décrit précédemment, le système 200 donne une condition superachromatique pour les longueurs d'onde visibles et infrarouges. Cette plage comprend la plage allant de 0,4 à 5,9 pm, mais n'est pas limitée à celle-ci. La prescription, dans un exemple de système 200, est indiquée dans le tableau 2 qui suit. Dans cet exemple, la distance focale efficace est de 13,4351 cm, l'ouverture numérique f/3,2057 et l'angle de champ de 8 . La constante de conicité est nulle, sauf pour la surface 209 dont la constante est égale à -5,7132. L'indice de réfraction du matériau MgO est compris entre 1,7405 et 1,6240 aux longueurs d'onde comprises entre 0,55 et 5,35 gm (incluses). L'indice de réfraction du matériau CaF2 est compris entre 1,4348 et 1, 39460 pour les longueurs d'onde comprises entre 0,55 et 5,35 pm (incluses). TABLEAU 2 Surface Rayon (cm) Epaisseur (cm) Matériau Diamètre (cm) 202 6,985 0,3724 MgO 4,69854 203 4,290 0,9312 CaF2 4,478807 204 -65,301 2,51016 4,421861 205 infini 5,265 3,571235 206 10,894 0,3724 MgO 3,513661 207 4,9827 1,11747 CaF2 3,439495 208 -7,4295 6,424 3,423382 209 -3,0371 0,186 CaF2 1,871084 210 infini 0,454115 1,873199 Réalisations sous forme de téléobjectif inversé La figure 3 représente un système 300 de lentilles formant un objectif dans un troisième mode de réalisation de l'invention. Ce système 300 a une réalisation de téléobjectif inversé et forme une image à la fois dans les spectres visible et infrarouge. Ce système 300 comprend trois groupes de lentilles 330, 340 et 350. Ces trois groupes comprennent neuf éléments 332, 334, 342, 344, 346, 348, 352, 354 et 356 qui sont placés suivant un axe optique commun O. Dans le premier groupe 330, un premier élément 332 est formé d'oxyde de magnésium (MgO) et un second élément 334 est formé de fluorure de calcium (CaF2). De même, dans le second groupe 340, un troisième et- un cinquième élément 342, 346 sont formés de MgO. Un quatrième et un sixième élément 344, 348 sont formés de CaF2. Dans le troisième groupe 350, un septième et un neuvième élément 352, 356 sont formés de CaF2 et entourent le huitième élément 354 qui est formé de MgO. Un diaphragme ou ouverture physique 310 est compris entre les deux doublets, c'est-à-dire entre le quatrième et le cinquième élément 344 et 346 comme représenté. Comme décrit précédemment, le système 300 donne une condition superachromatique pour les longueurs d'onde visibles et infrarouges. Cette condition couvre la plage comprise entre 0,4 et 5,9 Mm, sans être limitée à celle-ci. La prescription, dans un exemple de système 300, est indiquée dans le tableau 3 qui suit. Dans cet exemple, la distance focale efficace est égale à 15,4117 cm, l'ouverture numérique f/3,7923 et l'angle de champ à 22 . La constante de conicité est nulle. L'indice de réfraction du matériau MgO est compris entre 1,7405 et 1,6240 pour les longueurs d'onde comprises entre 0,55 et 5,35 pm (incluses). L'indice de réfraction du matériau CaF2 est comprise entre 1,4348 et 1,39460 pour les longueurs d'onde comprises entre 0,55 et 5,35 Mm (incluses). TABLEAU 3 Surface Rayon (cm) Epaisseur (cm) Matériau Diamètre (cm) 302 infini 1,219 MgO 8,370067 303 -31,44256 1,274935 8,158361 304 -13,00798 0,870857 CaF2 7,564130 305 8,78787 12,760749 7,107776 306 -290,746 0,696686 MgO 8,037965 307 17,071098 0,627017 8,106529 308 14,766216 1,5675427 CaF2 8,471634 309 -10,936112 0,261257 8,48401 310 infini 0,261257 8,29518 311 9,52718 0,870857 MgO 8,09840 312 7,12932 0,5225143 7,712428 313 7,748036 1,915886 CaF2 7,97545 314 170,04698 17,381936 7,949924 315 11,046048 3,135086, CaF2 7,524925 316 -10,298849 0,5225143 7,098101 317 -8,89150 0,696686 MgO 6,74259 318 48,285704 0,5225143 6,711892 319 6,041436 2,090057 CaF2 6,807670 320 6,657967 7,361438 6,177361 La figure 4 représente un système 400 de lentilles formant un objectif dans un quatrième mode de réalisation de l'invention. Le système 400 est sous forme d'un autre type de téléobjectif inversé et assure la formation d'images dans les spectres visible et infrarouge à la fois. Ce système 400 comporte sept éléments 420 à 480 placés sur un axe optique commun O. Le premier, le second, le cinquième et le sixième élément 420, 430, 460 et 470 sont formés de CaF2. Le troisième et le quatrième élément interne 440, 450 sont formés de MgO. Le septième élément 480 est formé de fluorure de baryum BaF2. Un diaphragme ou ouverture numérique 408 est incorporé entre les deux éléments 440, 450 de MgO comme représenté. Le premier élément 420 et le septième 480 se combinent pour former une image anastigmatique dans le champ. Comme décrit précédemment, le système 400 donne une condition superachromatique pour les longueurs d'onde visibles et infrarouges. Elles couvrent la plage de 0,4 à ,9 gm sans être limitées à celle-ci. La prescription dans un exemple de système 400 est indiquée dans le tableau 4 qui suit. Dans cet exemple, la distance focale efficace est égale à 15,601 cm, l'ouverture numérique f/2,7298 et l'angle du champ de vision de 22 . La constante de conicité est nulle, sauf pour la surface 415 qui a une constante égale à -0,4. L'indice de réfraction du matériau MgO est compris entre 1,7405 et 1,6240 pour les longueurs d'onde comprises entre 0,55 et 5,35 Mm incluses. L'indice de réfraction du matériau de CaF2 est compris entre 1,4348 et 1,39460 pour les longueurs d'onde comprises entre 0,55 et 5,35 gm incluses. j TABLEAU 4 Surface Rayon (cm) Epaisseur (cm) Matériau Diamètre (cm) 402 7, 225457 1,778 CaF2 9,399140 403 5,593964 5,588 8,084281 404 5,946641 1,812643 CaF2 6,766829 405 -191,9995 0,691272 6,343985 406 10,53620 0,508 MgO 5,395265 407 6,95155 0,762 4,899523 408 infini 0,607505 4,758327 409 359, 8232 0,508 MgO 4,797247 410 7,899123 0,127 4,976853 411 7,463574 1,8288 CaF2 5,160937 412 440,9656 0,254 5,662747 413 12,48269 1,778 CaF2 5,990003 414 -8,39633 11,08602 6,159985 415 -5,205255 0,254 BaF 5,704007 416 infini 0,238016 6,076170 Réalisation de téléobjectif La figure 5 représente un système 500 de lentilles formant un objectif dans un cinquième mode de réalisation de l'invention. Ce système 500 forme une réalisation de télé- objectif et permet la formation de l'image à la fois dans les spectres visible et infrarouge. Le système 500 comporte trois groupes de lentilles 520, 530 et 540. Ces trois groupes comprennent six éléments, 522, 524, 526, 532, 534 et 540 placés le long d'un axe optique commun O. Dans le premier groupe 520, le premier élément 522 est formé d'oxyde de magnésium MgO. Le second et le troisième élément 524, 526 sont formés de fluorure de calcium CaF2. Dans le second groupe 530, le quatrième et le cinquième élément 532, 534 sont formés de MgO et CaF2 respectivement. Le troisième groupe 540 est formé d'un seul élément 540 de CaF2. Un diaphragme ou ouverture physique 507 est placé entre les deux premiers groupes 520, 530, c'est-à-dire entre le troisième et le quatrième élément 526 et 532 comme représenté. Comme indiqué précédemment, le système 500 donne une condition super-achromatique pour les longueurs d'onde visibles et infrarouges. Celles-ci comprennent la plage allant de 0,4 à 5,9 Am, sans être limitées à celle-ci. La prescription dans un exemple de système 500 est indiquée dans le tableau 5 qui suit. Dans cet exemple, la distance focale efficace est égale à 23, 283 cm, l'ouverture numérique à f/5,5556, et l'angle de champ à 8 . La constante de conicité est nulle pour toutes les surfaces, sauf la surface 511 dont la constante de conicité est égale à -5,7132. L'indice de réfraction du matériau MgO est compris entre 1,7405 et 1, 6240 pour les longueurs d'onde comprises entre 0,55 et 5,35 im (incluses). L'indice de réfraction du matériau de CaF2 est compris entre 1,4348 et 1,39460 pour les longueurs d'onde comprises entre 0,55 et 5,35 Mm incluses. TABLEAU 5 Surface Rayon (cm) Epaisseur (cm) Matériau Diamètre (cm) 502 18, 59464 0,37236 MgO 4,880559 503 5,55565 0, 93116 CaF2 4,739180 504 -40,26482 0,254 4,722302 505 5,763290 0,762 CaF2 4,624337 506 -878,1433 2,54 4,531853 507 infini 3,302 3,310103 508 11,92999 0,635 MgO 2,864881 509 44,51807 0,381 CaF2 2,765435 510 3,49595 6,424, 2,644135 511 infini 0,254 CaF2 3,004127 512 infini 4,462107 3,014602 Les tableaux 1 à 5 indiquent des valeurs particulières d'exemples de systèmes 100 à 500 de lentilles formant des objectifs. L'homme du métier peut noter que, grâce à cette description, il peut remplacer ces valeurs par d'autres valeurs, dans des limites de tolérances. Des essais de simulation de chacun des systèmes 100 à 500 entre 0,55 et 5,35 pm ont indiqué l'obtention de performances de formation d'image de haute qualité, meilleure que les limites prévues pour des objectifs visible et infrarouge de réalisation commerciale. Le décalage chro- matique focal paraxial est de l'ordre de la limite de diffraction (c'està-dire inférieur à un facteur 2). De même, l'énergie entourée par la diffraction est presque limitée par la diffraction. La fraction d'énergie entourée pour divers points du champ est de l'ordre de la limite maximale de diffraction (c'est-à-dire inférieure à un facteur 2), même pour des rayons inférieurs à 6 Mm. Enfin, le module de la fonction de transfert optique dans la plage de 0,55 à 5,35 pm indique que l'image obtenue est de qualité. Par exemple, cette fonction de transfert pour divers points du champ reste supérieure à 0,1 même pour une fréquence spatiale de cent cycles par millimètre. Dans les exemples qui précèdent, l'indice de réfraction de l'oxyde de magnésium de la première lentille est compris entre environ 1,7 et 1,6 pour des longueurs d'onde de la lumière comprises entre environ 0,55 et 5,35 Mm, et l'indice de réfraction du fluorure de calcium de la seconde lentille est compris entre environ 1,4 et 1,3 pour des longueurs d'onde de la lumière d'environ 0,55 à 5,35 Mm. Il est bien entendu que l'invention n'a été décrite et représentée qu'à titre d'exemple préférentiel et qu'on pourra apporter toute équivalence technique dans ses élé- ments constitutifs sans pour autant sortir de son cadre. REVENDICATIONS 1. Système de lentilles formant un objectif à plusieurs spectres, destiné à former une image de la lumière dans une plage de longueurs d'onde qui comprend les longueurs d'onde visibles et infrarouges, caractérisé en ce qu'il comprend: une première lentille (110) formée d'oxyde de magné- sium, et une seconde lentille (120) formée de fluorure de calcium. 2. Système selon la revendication 1, caractérisé en ce que la plage de longueurs d'onde est comprise approxi- mativement entre 0,55 et 5,35 pm. 3. Système selon la revendication 1, caractérisé en ce que la plage de longueurs d'onde comprend les longueurs d'onde du moyen infrarouge, de l'infrarouge court, du proche infrarouge et du visible. 4. Système selon la revendication 1, caractérisé en ce que la première lentille et la seconde lentille (110, 120) focalisent la lumière visible et la lumière infrarouge. 5. Système selon la revendication 1, caractérisé en ce que la première lentille et la seconde lentille (110, 120) corrigent chromatiquement la lumière visible et la lumière infrarouge. 6. Système selon la revendication 1, caractérisé en ce que l'indice de réfraction de l'oxyde de magnésium de la première lentille est compris entre environ 1, 7 et 1,6 pour des longueurs d'onde de la lumière comprises entre environ 0,55 et 5,35 Mm, et l'indice de réfraction du fluorure de calcium de la seconde lentille est compris entre environ 1,4 et 1,3 pour des longueurs d'onde de la lumière d'environ 0,55 à 5,35 Mm. 7. Système selon la revendication 1, caractérisé en ce que la première lentille (110) a une première et une seconde surface (102, 103) et la seconde lentille (120) a une troisième et une quatrième surface (104, 105), et la première et la seconde lentille correspondent aux valeurs suivantes: Surface Rayon (cm) Epaisseur (cm) Matériau première 8,579574 0,3380549 MgO seconde 5,474566 0,03380549 air troisième 5,299923 0,8451372 CaF2 quatrième 340,4004 10,16 air 8. Système selon la revendication 1, caractérisé en ce que la première et la seconde lentille (110, 120) forment un doublet. 9. Système selon la revendication 1, caractérisé en ce qu'il comporte en outre une troisième lentille (230) formée d'oxyde de magnésium, et une quatrième lentille (240) formée de fluorure de calcium, la première, la seconde, la troisième et la quatrième lentille (220, 230, 240, 250) étant placées sur un axe optique commun avec une réalisation de Petzval. 10. Système selon la revendication 9, caractérisé en ce que la première lentille (220) a une première et une seconde surface, la seconde lentille (230) a une troisième et une quatrième surface, la troisième lentille (240) a une cinquième et une sixième surface, la quatrième lentille (250) a une septième et une huitième surface et les quatre lentilles correspondent aux données suivantes: Surface Rayon (cm) Epaisseur (cm) Matériau première 6,985 0, 3724 MgO seconde, troisième 4,290 0,9312 CaF2 quatrième -65,301 2,51016 cinquième 10,894 0,3724 MgO sixième, septième 4,9827 1,11747 CaF2 huitième -7,4295 6,424 11. Système selon la revendication 1, caractérisé en ce qu'il comporte en outre une troisième lentille (342) d'oxyde de magnésium, une quatrième lentille (344) de fluorure de calcium, une cinquième lentille (346) d'oxyde de magnésium, une sixième lentille (348) de fluorure de calcium, une septième lentille (352) de fluorure de calcium, une huitième lentille (354) d'oxyde de magnésium, et une neuvième lentille (354) de fluorure de calcium, et les neuf lentilles sont placées le long d'un axe optique avec une disposition de téléobjectif inverse. 12. Système selon la revendication 11, caractérisé en ce que les neuf lentilles ont des surfaces, d'une première à une dix-huitième, qui correspondent aux données sui- vantes: Surface Rayon (cm) Epaisseur (cm) Matériau première infini 1,219 MgO seconde -31,44256 1,274935 troisième -13,00798 0, 870857 CaF2 quatrième 8,78787 12,760749 cinquième -290,746 0,696686 MgO sixième 17,071098 0,627017 septième 14,766216 1, 5675427 CaF2 huitième -10,936112 0,261257 neuvième 9,52718 0,870857 MgO dixième 7, 12932 0,5225143 onzième 7,748036 1,915886 CaF2 douzième 170,04698 17,381936 treizième 11,046048 3,135086 CaF2 quatorzième -10,298849 0,5225143 quinzième -8,89150 0,696686 MgO seizième 48,285704 0,5225143 dix-sptième 6, 041436 2,090057 CaF2 dix-huitième 6,657967 7, 361438 13. Système selon la revendication 1, caractérisé en ce que la première et la seconde lentille sont comprises dans un ensemble de lentilles formant un objectif composé. 14. Système selon la revendication 13, caractérisé en ce que l'ensemble composé de lentilles comprend au moins une disposition parmi un doublet classique, une réalisation de Petzval, un téléobjectif et un téléobjectif inversé. 15. Système selon la revendication 1, caractérisé en ce que la première lentille (110) est formée d'un cristal d'oxyde de magnésium pratiquement pur. 16. Système selon la revendication 1, caractérisé en ce que la première lentille et la seconde lentille (110, ) sont placées le long d'un axe optique commun entre un côté objet et un côté du plan focal, la première lentille étant placée entre le côté objet et la seconde lentille. 17. Système selon la revendication 1, caractérisé en ce que la première et la seconde lentille (110, 120) sont placées le long d'un axe optique commun entre un côté objet et un côté du plan focal, et la première lentille est placée entre la seconde lentille et le côté du plan focal. 18. Système de lentilles constituant un objectif per- mettant la formation d'images de lumière dans une plage de longueurs d'onde qui comprend les longueurs d'onde visibles et infrarouges, caractérisé en ce qu'il comprend: une première et une seconde lentille (220, 230) formées de fluorure de calcium, une troisième et une quatrième lentille (240, 250) formées d'oxyde de magnésium, et un cinquième et une sixième lentille (260, 210) formées de fluorure de calcium, les six lentilles étant placées le long d'un axe optique commun avec une disposition de téléobjectif inversé. 19. Système selon la revendication 18, caractérisé en ce que les six lentilles ont dou,,e surfaces de lentille, d'une première à une douzième, qui correspondent aux données suivantes: Surface Rayon (cm) Epaisseur (cm) Matériau première 7,225457 1,778 CaF2 seconde 5,593964 5,588 troisième 5, 946641 1,812643 CaF2 quatrième -191,9995 0,691272 cinquième 10,53620 0,508 MgO sixième 6,95155 0,762 septième 359,8232 0,508 huitième 7,899123 0,127 MgO neuvième 7,463574 1,8288 dixième 440,9656 0,254 CaF2 onzième 12,48269 1,778 douzième -8,39633 11,08602 CaF2 20. Système selon la revendication 1, caractérisé en ce qu'il comprend une troisième lentille formée de fluorure de calcium, une quatrième lentille formée d'oxyde de magné- sium, une cinquième lentille formée de fluorure de calcium et une sixième lentille formée de fluorure de calcium, les six lentilles étant placées le long d'un axe optique commun avec une disposition de téléobjectif. 21. Système selon la revendication 20, caractérisé en ce que les six lentilles ont dix surfaces qui correspondent aux données suivantes: Surface Rayon (cm) Epaisseur (cm) Matériau première 18,59464 0,37236 MgO seconde 5,55565 0,93116 CaF2 troisième -40,26482 0,254 quatrième 5,763290 0,762 CaF2 cinquième -878,1433 2,54 sixième 11,92999 0,635 MgO septième 44,51807 0,381 CaF2 huitième 3,49595 6,424 neuvième infini 0,254 CaF2 dixième infini 4,462107 22. Procédé de détection d'images visibles et infra- rouges, caractérisé en ce qu'il comprend les étapes suivantes: le couplage optique d'au moins une lentille d'oxyde de magnésium et d'au moins une lentille de fluorure de cal- cium, et la focalisation de la lumière passant dans la lentille au moins d'oxyde de magnésium et la lentille au moins de fluorure de calcium dans un plan focal commun pour l'obten- tion d'images visibles et infrarouges. 23. Procédé selon la revendication 22, caractérisé en ce qu'il comprend en outre la correction chromatique de la lumière passant dans les lentilles d'oxyde de magnésium et de fluorure de calcium. 24. Système de lentilles formant un objectif à plusieurs spectres, caractérisé en ce qu'il comprend une lentille d'oxyde de magnésium et une lentille de fluorure de calcium.